(57)【特許請求の範囲】
【請求項１】
質量％で、
希土類元素を合計で０．０５％以上０．５％以下、
Ｍｎを１．１％以上２．５％以下、
Ａｌ及びＣｒの少なくとも一方を０．０１％未満、
Ｔｉを０．０２％以上０．６％以下、
Ｃを０．００５％以上０．０５％以下、
Ｓｉを、Ｓｉ／Ｍｎが０．５以上１．１未満を満たす範囲で含有し、残部がＮｉ及び不可避不純物からなり、点火プラグ用電極に用いられる電極材料。
【請求項２】
前記希土類元素は、Ｙ及びＮｄの少なくとも一方を含む請求項１に記載の電極材料。
【請求項３】
前記電極材料の室温での比抵抗が２５μΩ・ｃｍ以下である請求項１又は請求項２に記載の電極材料。
【請求項４】
前記電極材料を１１００℃×５０時間加熱したとき、この加熱後の電極材料の平均結晶粒径が３００μｍ以下である請求項１から請求項３のいずれか１項に記載の電極材料。
【請求項５】
前記電極材料を１１００℃×５０時間加熱したとき、この加熱後の電極材料の表面に形成された酸化膜の厚さが４００μｍ以下である請求項１から請求項４のいずれか１項に記載の電極材料。
【請求項６】
請求項１から請求項５のいずれか１項に記載の電極材料から構成された点火プラグ用電極。
【発明の詳細な説明】
【技術分野】
【０００１】
本発明は、アルコール燃料を使用するエンジンに備える点火プラグの電極素材に利用される電極材料、及び点火プラグ用電極に関する。特に、アルコール燃料の使用環境での耐食性に優れる上に、耐火花消耗性、耐酸化性にも優れる点火プラグ用電極、及びこのような電極の素材に適した電極材料に関するものである。
【背景技術】
【０００２】
自動車のエンジン部品などとして点火プラグ（スパークプラグ）がある。点火プラグは、代表的には、棒状の中心電極と、中心電極の端面に離間状態で対向配置された接地電極とを備え、両電極間で火花放電を行い、この放電によって両電極間に流入する燃料混合気体を点火する。特許文献１は、アルコール燃料を使用するエンジンに用いられる点火プラグを開示している。また、特許文献１は、上記点火プラグに備える中心電極として、銅又は銅合金からなる芯部の外周をニッケル合金で囲む構成を開示している。
【０００３】
一方、特許文献２は、耐高温酸化性及び耐食性に優れる点火プラグの電極として、特定の組成のニッケル合金で構成することを開示している。
【先行技術文献】
【特許文献】
【０００４】
【特許文献１】特開２０１３−０５５０２２号公報
【特許文献２】特開２０１４−０２９００２号公報
【発明の概要】
【発明が解決しようとする課題】
【０００５】
アルコール燃料を使用するエンジンに備えられる点火プラグの電極に対して、耐食性に優れる上に、耐火花消耗性、耐酸化性にも優れることが望まれている。また、アルコール燃料の使用環境での耐食性に優れる上に、耐火花消耗性、耐酸化性に優れる点火プラグ用電極が得られる電極材料が望まれている。
【０００６】
従来、アルコール燃料を使用するエンジンにニッケル合金で構成した点火プラグ用電極を用いた場合に、腐食の原因や、耐食性に優れる構成について十分に検討されていない。
【０００７】
そこで、本発明の目的の一つは、アルコール燃料の使用環境での耐食性に優れる上に、耐火花消耗性、耐酸化性にも優れる点火プラグ用電極が得られる電極材料を提供することにある。
【０００８】
本発明の他の目的は、アルコール燃料の使用環境での耐食性に優れる上に、耐火花消耗性、耐酸化性にも優れる点火プラグ用電極を提供することにある。
【課題を解決するための手段】
【０００９】
本発明の一態様に係る電極材料は、質量％で、希土類元素を合計で０．０５％以上０．５％以下、Ｍｎを１．１％以上２．５％以下、Ａｌ及びＣｒの少なくとも一方を０．０１％未満、Ｓｉを、Ｓｉ／Ｍｎが０．５以上１．１未満を満たす範囲で含有し、残部がＮｉ及び不可避不純物からなる。
【発明の効果】
【００１０】
本発明の電極材料は、アルコール燃料の使用環境での耐食性に優れる上に、耐火花消耗性、耐酸化性にも優れる点火プラグ用電極を構成できる。
【発明を実施するための形態】
【００１１】
［本発明の実施形態の説明］
本発明者らは、アルコール燃料を使用するエンジンに備える点火プラグ用電極及びその素材となる電極材料をニッケル合金で構成した場合について、腐食の原因と耐食性に優れる構成とを検討した。その結果、以下の知見を得た。腐食した電極を成分分析した結果、Ｓ（硫黄）などの電極構成元素以外の元素が含まれていた。Ｓは、Ｎｉと化合物を形成する元素であり、この化合物の融点が低いことから（概ね８００℃程度以下）、電極に付着したＳがＮｉと化合物を形成することで局所的に融点が下がって、この化合物の周囲のＮｉが腐食したと考えられる。Ｓなどの元素は、エンジンオイルに含まれていたものと考えられ、経時的に燃焼室に混入したものがアルコールに溶けるなどして電極に付着し、電極が腐食したと考えられる。従って、アルコール燃料を使用するエンジンは、Ｓなどの腐食元素が経時的に存在し得る環境と考えられ、このような使用環境での耐食性を高めるには、特定の元素を特定の範囲で含有するニッケル合金とすることが好ましいとの知見を得た。上記知見に基づき、本発明は、電極材料を特定の組成のニッケル合金で構成することを規定する。最初に本発明の実施形態の内容を列記して説明する。
【００１２】
（１）実施形態に係る電極材料は、質量％で、希土類元素を合計で０．０５％以上０．５％以下、Ｍｎを１．１％以上２．５％以下、Ａｌ及びＣｒの少なくとも一方を０．０１％未満、Ｓｉを、Ｓｉ／Ｍｎが０．５以上１．１未満を満たす範囲で含有し、残部がＮｉ及び不可避不純物からなる。Ｓｉ／Ｍｎとは、Ｍｎの含有量に対するＳｉの含有量の質量比である。Ａｌ及びＣｒの含有量は０質量％を含む。
【００１３】
上記の電極材料は、特定の組成のニッケル合金で構成されるため、アルコール燃料を使用するエンジンに備える点火プラグの電極素材とした場合に耐食性に優れる上に、耐火花消耗性、耐酸化性にも優れる。詳しくは、以下のように考えられる。
【００１４】
（ａ）Ｍｎは、Ｓと化合物を形成する元素であり、形成された化合物の融点（概ね１６００℃程度）はＮｉの融点（１４５０℃程度）よりも高い。かつ、ＭｎはＮｉよりも硫化物生成自由エネルギーが低い。そのため、Ｓなどの腐食元素とＮｉとが化合物を形成するよりも先にＳとＭｎとが化合物を形成し易く、Ｎｉの腐食（Ｓなどとの化合）を低減できると考えられる。また、ＳとＭｎとの化合物は高融点であり、高温環境でも安定して存在できるため、この化合物の周囲（特にＮｉ）が腐食することも抑制できる。
（ｂ）ＳｉをＭｎに比して特定の範囲で含有するため、Ｍｎを比較的多く含むものの耐酸化性に優れる。ＳｉをＭｎに比して十分に含有することで、点火プラグの電極としての使用時に表面に酸化膜を形成できる。この事後的に形成される酸化膜によって表面から内部への酸素の侵入を低減して内部酸化を抑制できる。
（ｃ）希土類元素を特定の範囲で含有するため、結晶を微細にすることができる。そのため、外部からの酸素や腐食元素が結晶粒界を伝って電極の内部に侵入しようとしても、粒界が長いことで、その侵入度合い(深度)が深くなることを抑制できて、内部腐食、内部酸化を抑制できる。
上記（ｂ），（ｃ）によって、内部酸化を抑制でき、内部酸化の進行によって酸化膜が厚くなり過ぎて酸化膜に亀裂が生じたり、酸化膜が剥離したりすることなどを低減し易く、適切な厚さの酸化膜を良好に維持できる。従って、酸化膜の具備による内部腐食の抑制効果も期待でき、優れた耐食性を長期に亘り維持できると考えられる。
（ｄ）比抵抗を増大し易いＣｒ及びＡｌを含有しない、又は含有しても非常に少なくし、かつＭｎ，Ｓｉ，希土類元素を特定の範囲とするため、比抵抗の増大を抑制して、火花による消耗を低減できる。
Ａｌを特定の範囲で含有する場合にはＳｉと共に酸化抑制効果を更に高められ、耐酸化性により優れる。Ｃｒを特定の範囲で含有する場合には特に内部酸化の抑制効果を更に高められて、耐酸化性により優れる。
【００１５】
上記の電極材料を利用することで、アルコール燃料の使用環境での耐食性に優れる上に、耐火花消耗性、耐酸化性に優れる点火プラグ用電極が得られる。
【００１６】
（２）上記の電極材料の一例として、更に、質量％で、Ｔｉを０．０２％以上０．６％以下含有する形態が挙げられる。この電極材料は、質量％で、希土類元素を合計で０．０５％以上０．５％以下、Ｍｎを１．１％以上２．５％以下、Ａｌ及びＣｒの少なくとも一方を０．０１％未満、Ｔｉを０．０２％以上０．６％以下、Ｓｉを、Ｓｉ／Ｍｎが０．５以上１．１未満を満たす範囲で含有し、残部がＮｉ及び不可避不純物からなる。
【００１７】
上記形態は、Ｔｉを特定の範囲で含有するため、内部酸化の更なる抑制や結晶の微細化が期待できる。
【００１８】
（３）上記の電極材料の一例として、上記希土類元素がＹ及びＮｄの少なくとも一方を含む形態が挙げられる。
【００１９】
希土類元素のうち、ＹやＮｄは結晶の微細化効果により優れるため、上記形態は、結晶の微細化効果を高められて耐食性、耐酸化性により優れる。
【００２０】
（４）上記の電極材料の一例として、更に、質量％で、Ｃを０．００５％以上０．０５％以下含有する形態が挙げられる。この電極材料は、質量％で、希土類元素を合計で０．０５％以上０．５％以下、Ｍｎを１．１％以上２．５％以下、Ａｌ及びＣｒの少なくとも一方を０．０１％未満、Ｃを０．００５％以上０．０５％以下、Ｓｉを、Ｓｉ／Ｍｎが０．５以上１．１未満を満たす範囲で含有し、残部がＮｉ及び不可避不純物からなる。
【００２１】
上記形態は、耐食性、耐火花消耗性、耐酸化性に優れる上に、高温強度を高められる、加工性に優れるといった効果も奏する。
【００２２】
（５）上記の電極材料の一例として、上記電極材料の室温での比抵抗が２５μΩ・ｃｍ以下である形態が挙げられる。
【００２３】
上記形態は、比抵抗が小さく、耐火花消耗性に優れる。
【００２４】
（６）上記の電極材料の一例として、上記電極材料を１１００℃×５０時間加熱したとき、この加熱後の電極材料の平均結晶粒径が３００μｍ以下である形態が挙げられる。
【００２５】
上記の加熱条件は、点火プラグの電極としての使用時に１１００℃程度に長時間維持された状態を模擬しているといえる。上記形態は、この場合に結晶粒が成長し難く（粗大になり難く）、平均結晶粒径が小さい状態を維持できるといえる。従って、上記形態は、アルコール燃料を用いるエンジンに備える点火プラグの電極としての使用時、１１００℃程度の環境に長時間曝された場合でも、結晶粒界が長い状態を維持できて、外部からの酸素や腐食元素が結晶粒界を伝って電極の内部に侵入し難いため、耐食性や耐酸化性に優れる。
【００２６】
（７）上記の電極材料の一例として、上記電極材料を１１００℃×５０時間加熱したとき、この加熱後の電極材料の表面に形成された酸化膜の厚さが４００μｍ以下である形態が挙げられる。
【００２７】
上記の加熱条件は、点火プラグの電極としての使用時に１１００℃程度に長時間維持された状態を模擬しているといえる。上記形態は、この場合に厚過ぎず適切な厚さの酸化膜を有しており、酸化膜に亀裂が生じ難かったり、酸化膜が剥離し難かったりするといえる。従って、上記形態は、耐酸化性に優れる上に、酸化膜の具備による良好な耐食性を有することができる。
【００２８】
（８）実施形態に係る点火プラグ用電極は、上記（１）〜（７）のいずれか１つの電極材料から構成されている。
【００２９】
上記の点火プラグ用電極は、上述の特定の組成の電極材料によって構成されるため、アルコール燃料を用いるエンジンの点火部品に利用された場合に耐食性に優れる上に、耐火花消耗性、耐酸化性にも優れる。
【００３０】
［本発明の実施形態の詳細］
以下、本発明の実施形態に係る電極材料、点火プラグ用電極、点火プラグを順に詳細に説明する。元素の含有量は、断りが無い限り質量％とする。
【００３１】
・電極材料
・・組成
実施形態の電極材料は、希土類元素，Ｍｎ，Ｓｉを必須の添加元素として含み、残部がＮｉ及び不可避不純物であるニッケル合金から構成される。上記の必須の添加元素に加えて、Ｔｉ，Ａｌ，及びＣｒの少なくとも１種の元素やＣを含むことができる。Ａｌ，Ｃｒを含有する場合には、後述のように非常に少ない含有量とする。
【００３２】
Ｎｉを主成分とすることで、具体的にはＮｉ量を９０％以上、更に９５％以上、９６％以上とすることで、塑性加工性に優れる上に、比抵抗が小さく（導電率が高く）、点火プラグの電極としての使用時、耐火花消耗性に優れる。Ｎｉ量が多いほど比抵抗をより低減でき、添加元素の含有量が多いほど耐食性や耐酸化性を高められる傾向にある。
【００３３】
・・・希土類元素
希土類元素は、主として金属間化合物として存在する。実施形態の電極材料は、この金属間化合物による所謂ピン止め効果によって、結晶の成長を抑制して、微細な結晶組織を有する。結晶の微細化及びその維持によって、内部への腐食元素や酸素の侵入を低減でき、内部腐食や内部酸化を抑制できる。希土類元素の一部がＮｉに固溶して存在することを許容するが、上述のように金属間化合物として存在すると微細化効果が十分に得られて好ましい。
【００３４】
希土類元素である周期表３族に属する１７種の元素のうち、１種の元素のみを含む形態、又は複数種の元素を含む形態とすることができる。特に、Ｙ（イットリウム）及びＮｄ（ネオジム）の少なくとも一方を含むことが好ましい。結晶の微細化効果により優れるからである。
【００３５】
希土類元素の含有量（複数種の元素を含む場合には合計含有量。以下この項について同様）が多いほど、結晶を微細にし易いため、希土類元素の含有量を０．０５％以上とする。結晶微細化効果の向上を考慮すると、希土類元素の含有量は、０．０６％以上、更に０．０８％以上が好ましい。希土類元素の含有量がある程度少なければ、（１）比抵抗を増大させ難く、比抵抗の増大による電極の熱劣化を抑制して耐火花消耗性に優れる、（２）塑性加工性の低下を抑制して所定の形状の電極に加工し易く、電極の製造性に優れる、といった効果を奏するため、希土類元素の含有量を０．５％以下とする。良好な耐火花消耗性、塑性加工性などを考慮すると、希土類元素の含有量は、０．４５％以下、更に０．４％以下、０．３％以下が好ましい。
【００３６】
・・・Ｍｎ（マンガン）
Ｍｎは、耐食性の向上効果を有する元素である。詳しくは、Ｓなどの腐食元素と化合物を形成する元素であり、かつＮｉよりも融点が低い元素である。点火プラグの電極としての使用時、高温になると、Ｍｎは、Ｎｉよりも先に上記腐食元素と化合して、Ｎｉの腐食（腐食元素との化合）を抑制する。また、ＭｎとＳなどの腐食元素とを含むＭｎＳなどの化合物は、Ｎｉよりも融点が高く、高温環境でも安定して存在できる。その結果、ＭｎＳなどの化合物の周囲に存在するＮｉが溶融し難くなることからも、Ｎｉの腐食を抑制できる。
【００３７】
Ｍｎ量が多いほど、上記腐食元素との化合物を形成し易く、耐食性を高められることから、Ｍｎ量を１．１％以上とする。耐食性の向上を考慮すると、Ｍｎ量は１．２％以上、更に１．３％以上、１．５％以上が好ましい。Ｍｎ量が多過ぎると、比抵抗の増大による耐火花消耗性の低下を招く。また、Ｍｎ量が多いと内部酸化を抑制できるものの、多過ぎると酸化膜が剥離し易くなり、酸化膜の剥離によって耐酸化性の低下を招くため、Ｍｎ量を２．５％以下とする。比抵抗の増大抑制、耐酸化性の低下抑制を考慮すると、Ｍｎ量は、２．２％以下、更に２．１％以下が好ましい。
【００３８】
・・・Ｓｉ（珪素）
Ｓｉは酸化抑制効果が高い元素である。Ｓｉを含有することで、点火プラグの電極としての使用時に電極表面にＳｉを含む酸化物（酸化膜）を事後的に生成できる。この酸化膜によって、電極内部に酸素が侵入することを低減し、内部酸化を抑制できる。内部酸化の抑制によって、緻密で密着性に優れる酸化膜を生成できる上に過剰に厚くならず、厚膜化（ポーラス化）による亀裂や破裂、剥離の発生を抑制して適切な厚さの酸化膜を維持できる。この酸化膜は、電極内部への腐食元素の侵入も低減して、腐食の抑制にも寄与すると期待される。
【００３９】
ここで、上述のようにＭｎ量が多くなると酸化膜が剥離し易いものの、Ｍｎ量に比してＳｉ量を調整すると、Ｓｉが酸化膜の直下でくさびのように機能すると考えられ、酸化膜の剥離を抑制して良好な耐酸化性を有することができるとの知見を得た。そこで、実施形態の電極材料では、Ｍｎ量に比してＳｉ量を特定の範囲とする。具体的には、Ｓｉ量は、Ｍｎの含有量に対するＳｉの含有量の質量比Ｓｉ／Ｍｎが０．５以上１．１未満を満たす範囲とする。質量比Ｓｉ／Ｍｎが０．５未満であると、相対的にＳｉが少な過ぎて、Ｓｉによる耐酸化性の改善効果が不十分となり、酸化膜が十分に形成されなかったり、剥離し易くなったりして、酸化膜の維持が困難になる。質量比Ｓｉ／Ｍｎが１．１以上であると、Ｓｉ過剰による酸化膜の剥離などを生じ、酸化膜の維持が困難になる。良好な耐食性と健全な酸化膜の形成及び維持を考慮すると、質量比Ｓｉ／Ｍｎは０．５１以上１．０９以下、更に０．５２以上１．０８以下とすることができる。なお、希土類元素も上述の酸化膜の直下でくさびとして機能すると考えられる。
【００４０】
具体的なＳｉ量は、例えば、０．９％以上２．０％以下、更に１．０％以上１．５％以下が挙げられる。Ｓｉ量が多いほど、酸化膜の形成や剥離抑制による酸化抑制効果を得易い。Ｓｉ量が少ないほど、比抵抗の増大を低減できて耐火花消耗性により優れる。また、酸化膜がポーラスな厚膜になり難く、厚膜化による亀裂の発生や剥離の発生を抑制でき、適切な厚さの酸化膜をより維持し易い。
【００４１】
・・・Ａｌ（アルミニウム）
Ａｌは、酸化抑制効果が高い元素であり、Ｓｉと共にＡｌをも含有すると酸化抑制効果を更に高められる。Ａｌ量が多過ぎると、上述の酸化膜の厚膜化による損傷や比抵抗の増大を招く。従って、Ａｌを含有する場合、Ａｌ量は０．０１％未満とし、０．００８％以下、更に０．００５％以下がより好ましい。実施形態の電極材料は、Ａｌよりも酸化抑制効果が高いＳｉを必須元素とするため、Ａｌを含まないこと（Ａｌ量が０％であること）を許容する。
【００４２】
・・・Ｃｒ（クロム）
Ｃｒは、腐食元素に対する耐性に優れる上に内部酸化の抑制にも効果がある。Ｃｒ量が多過ぎると比抵抗の増大による耐火花消耗性の低下を招く。従って、Ｃｒを含有する場合、Ｃｒ量は０．０１％未満とし、０．００８％以下、更に０．００５％以下がより好ましい。実施形態の電極材料は、腐食抑制効果が高いＭｎ及び酸化抑制効果が高いＳｉを必須とするため、Ｃｒを含まないこと（Ｃｒ量が０％であること）を許容する。
【００４３】
・・・Ｔｉ（チタン）
Ｔｉは、結晶の微細化に効果があり、内部腐食、内部酸化の抑制に寄与する。Ｔｉ量が多いほど、結晶微細化効果などを得易く、多過ぎると比抵抗の増大による耐火花消耗性の低下を招く。従って、Ｔｉを含有する場合、Ｔｉ量は０．０２％以上０．６％以下が好ましい。Ｔｉ量が多いほど、結晶微細化効果などを得易く、Ｔｉ量は０．０３％以上、更に０．０５％以上が好ましい。比抵抗の増大抑制を考慮すると、Ｔｉ量は０．４％以下、更に０．３％以下が好ましい。
【００４４】
・・・その他の元素
Ｂ（ホウ素）を０％超０．０５％以下、更に０．００１％以上０．０２％以下含有することができる。この場合、熱間加工性に優れ、実施形態の電極材料や実施形態の点火プラグ用電極を製造し易い。
Ｃ（炭素）を０．００５％以上０．０５％以下の範囲で含有すると、加工性を確保しつつ、高温強度を高められて好ましい。Ｃ量は、０．０１％以上０．０４％以下、更に０．０１５％以上０．０３％以下がより好ましい。
【００４５】
・・組織
実施形態の電極材料は、上述の特定の組成で構成されることで１１００℃程度に長時間保持された場合でも結晶が微細な状態を維持できる。具体的には実施形態の電極材料を１１００℃×５０時間加熱した後の平均結晶粒径が３００μｍ以下を満たすことが挙げられる。このような電極材料から構成される点火プラグの電極は、内部への腐食元素や酸素の侵入を抑制でき、耐食性、耐酸化性に優れる。上述の添加元素の含有量などによっては、上記平均結晶粒径を２９０μｍ以下、更に２８０μｍ以下、２７０μｍ以下とすることができる。上記平均結晶粒径が小さいほど結晶粒界が長く、外部からの酸素や腐食元素が結晶粒界を伝って電極の内部に侵入し難いため、内部腐食や内部酸化を抑制し易く、下限を設けない。加熱条件の詳細は後述の酸化試験で説明する。
【００４６】
・・比抵抗
実施形態の電極材料は、上述の特定の組成で構成されることで比抵抗が小さい。例えば、室温（代表的には２０℃程度）での比抵抗が２５μΩ・ｃｍ以下を満たすことが挙げられる。比抵抗は、代表的には添加元素の含有量の多寡によって変化し、含有量が少ないほど小さい傾向にある。組成によっては、比抵抗が２２μΩ・ｃｍ以下、更に２０μΩ・ｃｍ以下を満たすことができる。比抵抗が小さいほど耐火花消耗性に優れる傾向にあり、下限を設けない。なお、添加元素の含有量が少なく純ニッケルに近いほど、比抵抗が小さいが、耐食性や耐酸化性に劣る。
【００４７】
・・酸化膜の形成状態
実施形態の電極材料は、上述の特定の組成で構成されることで１１００℃程度に長時間保持された場合に、特定の厚さの酸化膜が存在し得る。具体的には実施形態の電極材料を１１００℃×５０時間加熱した後に、電極材料の表面に形成された酸化膜の厚さが４００μｍ以下であることが挙げられる。このような酸化膜は、厚過ぎず、亀裂や剥離が生じ難いといえ、健全な状態で維持され易いといえる。実施形態の電極材料を、アルコール燃料を用いるエンジンに備える点火プラグの電極として利用した場合に、このような適切な厚さの酸化膜を形成できる上に良好に維持できるため、この電極は耐酸化性に優れる上に、この酸化膜によって耐食性にも優れる。上述の添加元素の含有量などによっては、上記酸化膜の厚さを３９０μｍ以下、更に３８０μｍ以下、３７０μｍ以下とすることができる。なお、この酸化膜は、代表的には、後述する試験例に示すように内部酸化物層と表面酸化物層との二層構造を有し、この合計厚さが４００μｍ以下を満たす。加熱条件の詳細は後述の酸化試験で説明する。
【００４８】
・・形状
実施形態の電極材料の代表的な形状として、伸線加工を含む塑性加工が施された線材が挙げられる。断面形状は、矩形状、円形状など、種々の形状が挙げられる。断面サイズや線径も適宜選択できる。例えば、断面矩形状の角線では、厚さが１ｍｍ以上３ｍｍ以下程度、幅が２ｍｍ以上４ｍｍ以下程度、断面円形状の丸線では、線径が２ｍｍ以上６ｍｍ以下程度が挙げられる。
【００４９】
・電極材料の製造方法
実施形態の電極材料は、代表的には、溶解→鋳造→熱間圧延→冷間伸線及び熱処理という工程によって製造できる。溶解時や鋳造時の雰囲気を、大気雰囲気よりも酸素濃度が低い雰囲気、例えば、酸素濃度が１０体積％以下の低酸素雰囲気にすると、希土類元素の酸化を抑制して、希土類元素を含む金属間化合物を電極材料中に十分に存在させられる。
【００５０】
冷間伸線後に最終熱処理を行うと、軟化によって加工性を高められ、電極材料を所定の電極形状に加工し易かったり、伸線などの塑性加工時に導入された加工歪みを除去して比抵抗を低減したりすることができる。最終熱処理の条件は、加熱温度は７００℃以上１０００℃以下、好ましくは８００℃以上９５０℃以下程度、雰囲気は非酸化雰囲気が挙げられる。非酸化雰囲気は、水素雰囲気、窒素雰囲気などの酸素濃度が低い雰囲気（例えば酸素濃度が１０体積％以下）、又は酸素を実質的に含有しない雰囲気などが挙げられる。
【００５１】
冷間伸線後に圧延などを行って線材の形状を変えることができる。例えば、断面円形状から断面矩形状などに変更できる。圧延後に上述の最終熱処理を行うことができる。
【００５２】
その他、予め酸化膜を備える電極材料とすることができる。この場合には、上述の冷間伸線後、又は圧延後、又は最終熱処理後に酸化膜を形成する熱処理（酸化処理）を行う。酸化処理の条件は、バッチ処理では加熱温度は８００℃以上１１００℃以下、好ましくは９００℃以上１０００℃以下、雰囲気は大気雰囲気などの酸素を含む雰囲気が挙げられる。酸化処理は、通電方式の加熱炉や雰囲気炉を用いる連続処理とすることができる。
【００５３】
・点火プラグ用電極
実施形態の点火プラグ用電極は、上述の実施形態の電極材料から構成されて、アルコール燃料を用いるエンジンに備える点火部品として利用される。実施形態の点火プラグ用電極は、中心電極、又は接地電極、又はその両方に利用できる。実施形態の点火プラグ用電極は、上述の実施形態の電極材料を適宜な長さに切断したり、切断した材料を更に所定の形状に成形したりすることで製造できる。その他、上述の酸化処理を施して酸化膜を備える電極とすることができる。実施形態の点火プラグ用電極は、上述の実施形態の電極材料の組成、組織、比抵抗などの特性・性質を実質的に維持する。
【００５４】
・点火プラグ
上述の点火プラグ用電極を備える点火プラグは、アルコール燃料を用いるエンジン、代表的には自動車のエンジンの点火部品に利用できる。点火プラグは、代表的には、絶縁碍子と、上記絶縁碍子を保持する主体金具と、上記絶縁碍子内に保持され、上記絶縁碍子の先端から一部が突出された中心電極と、上記主体金具の先端側の面に一端を溶接され、他端が中心電極の端面に対向するように設けられた接地電極と、上記絶縁碍子の後端に設けられた端子金具とを備えるものが挙げられる。なお、アルコール燃料とは、アルコールのみの燃料、又はアルコールとガソリンとを含む混合燃料である。
【００５５】
・実施形態の主要な効果
実施形態の電極材料は、特定の組成で構成され、特にＭｎを特定の範囲で含むことでＳなどの腐食元素による腐食を抑制できる。かつ、実施形態の電極材料は、希土類元素を特定の範囲で含有することで微細結晶組織を良好に維持できると共に、ＳｉをＭｎ量との対比で特定の範囲で含有することで適切な酸化膜の形成及びその維持を良好に行える。この酸化膜によって、内部への腐食元素の侵入の低減も期待できる。並びに、実施形態の電極材料は、特定の組成で構成されることで比抵抗が小さい。これらのことから、実施形態の電極材料は、アルコール燃料の使用環境での耐食性に優れる上に、耐火花消耗性、耐酸化性にも優れる。これらの効果の詳細は試験例１で説明する。
【００５６】
実施形態の点火プラグ用電極は、上記実施形態の電極材料で構成されることで、アルコール燃料を用いるエンジンの点火部品とした場合に、耐食性に優れる上に、耐火花消耗性、耐酸化性にも優れる。
【００５７】
［試験例１］
ニッケル合金からなる電極材料を複数作製し、その特性を評価した。
【００５８】
電極材料（線材）は、以下のように作製した。
通常の真空溶解炉を用いて、表１に示す組成のニッケル合金の溶湯を作製した。組成の単位は質量％である。「Ｓｉ／Ｍｎ」は質量比、「不純物」は不可避不純物である。
溶湯の原料には、市販の純Ｎｉ（９９．０質量％以上Ｎｉ）及び各添加元素の粒を用いた。溶湯は精錬して不純物や介在物などを低減、除去した。また、精錬具合を調整して、Ｃ量を０．０５質量％以下にした。酸素濃度が低くなるように雰囲気を管理して溶解を行い、溶湯温度を適宜調整して真空鋳造を行って鋳塊を得た。
【００５９】
【表１】
0006719976.tif 000002
【００６０】
得られた鋳塊を再加熱して鍛造加工を施して、約１５０ｍｍ角のビレットを得た。このビレットに熱間圧延を施して、線径５．５ｍｍφの圧延線材を得た。この圧延線材に冷間伸線及び熱処理を組み合わせて施して、冷間伸線材を得た。ここでは、線径２．５ｍｍφの丸線と、線径４．２ｍｍφの丸線を作製した。線径２．５ｍｍφの丸線に更に圧延加工を施して断面矩形状に変形し、１．５ｍｍ×２．８ｍｍの平角線を得た。この平角線と、線径４．２ｍｍφの丸線とにそれぞれ、最終熱処理を施して軟材を得た。この軟材を電極材料の試料とする。
最終熱処理は、加熱温度を８００℃以上１０００℃以下から選択し、非酸化雰囲気（窒素雰囲気又は水素雰囲気）とし、連続処理で行った。
【００６１】
＜組成＞
各試料の電極材料（軟材）の組成を誘導結合プラズマ（ＩＣＰ）発光分光分析装置を用いて調べたところ、表１に示す組成と同様であり、表１に示す添加元素と、残部がＮｉ及び不可避不純物によって構成されていた。試料Ｎｏ．１−１〜１−７のＮｉ量は９６質量％以上である。表１において「０（ゼロ）」は、検出限界未満であり、実質的に含有されていないことを示す。組成の分析は、ＩＣＰ発光分光分析法の他、原子吸光光度法などでも行える。
【００６２】
＜組織＞
各試料の電極材料（軟材）を走査型電子顕微鏡（ＳＥＭ）で観察してエネルギー分散型Ｘ線分析（ＥＤＸ）による元素分析を行って、又は電子線マイクロアナライザ（ＥＰＭＡ）を用いて調べたところ、希土類元素とＮｉとの金属間化合物が存在していることが確認できた。
【００６３】
＜比抵抗＞
各試料の電極材料（軟材）の比抵抗（μΩ・ｃｍ）を測定した。その結果を表２に示す。比抵抗（室温）は、電気抵抗測定装置を用いて、直流四端子法により測定した（標点距離ＧＬ＝１００ｍｍ）。
【００６４】
＜耐火花消耗性＞
上述の比抵抗（室温）が２５μΩ・ｃｍ以下のものを耐火花消耗性に優れるとしてＡ、２５μΩ・ｃｍ超のものを耐火花消耗性に劣るとしてＣと評価した。評価結果を表２に示す。
【００６５】
＜耐酸化性＞
各試料の電極材料（軟材）を加熱して、酸化膜の厚さを調べて、耐酸化性を評価した。ここでは、以下の酸化試験を行い、この試験後の酸化膜の厚さを調べた。
（酸化試験）
１１００℃に昇温した大気炉に入れて、１時間加熱した後、大気炉の外に取り出して３０分間空冷し、再度１時間加熱するという操作を加熱時間が合計５０時間となるまで繰り返す。
【００６６】
上記の酸化試験後、試料の断面を光学顕微鏡で観察し（倍率は５０倍〜２００倍）、この顕微鏡観察像（写真）を用いて試料の表面に形成された酸化膜の厚さを測定した。この試験で作製した各試料はいずれも、二層構造の酸化膜が形成されている。詳しくは、各試料の酸化膜は、酸化膜の最表面及びその近傍を構成する表面酸化物層と、表面酸化物層の内部に位置する内部酸化物層とを備える。表面酸化物層は、添加元素の含有量が多くＮｉの含有が少なく、内部酸化物層はＮｉの含有が多い傾向にある。
【００６７】
この試験では、内部酸化物層及び表面酸化物層のそれぞれの厚さ（μｍ）及び合計厚さ（μｍ）を測定した。また、両酸化物層の合計厚さが４００μｍ以下のものを耐酸化性に優れるとしてＢ、３５０μｍ以下のものを耐酸化性に非常に優れるとしてＡ、酸化膜が剥離などしたものを耐酸化性に劣るとしてＣと評価した。これらの結果を表２に示す。
【００６８】
内部酸化物層の厚さは、ニッケル合金から構成される基材領域と内部酸化物層との境界から、内部酸化物層と表面酸化物層との境界までの平均厚さを測定した。表面酸化物層の厚さは、上述の両酸化物層の境界から酸化膜の最表面までの平均厚さを測定した。平均厚さは、上記顕微鏡観察像に画像処理などを施すことで容易に求められる（特許文献２参照）。
【００６９】
＜平均結晶粒径＞
上述の酸化試験（１１００℃×５０時間）後の各試料の電極材料について、平均結晶粒径（μｍ）を調べた。その結果を表２に示す。ここでは、試料の断面を光学顕微鏡（倍率は５０倍〜２００倍）で観察し、この顕微鏡観察像（写真）に対して、交線法（ライン法）を利用して平均結晶粒径を算出した。
【００７０】
＜耐食性＞
作製した各試料の電極材料（軟材）について耐食性を調べた。ここでは、腐食剤で試料を覆った状態で加熱保持するという、以下の耐食性試験を行い、この試験後の腐食状態を評価した。
（耐食性試験）
・腐食剤
質量割合で、硫酸カルシウム：グラファイト＝８０：２０の粉末
ここでは、腐食元素としてＳ（硫黄）を含む塩（硫酸カルシウム）を用いた。但し、腐食元素を含む塩のみで行ったところ過度に腐食されたため、グラファイト（炭素）といった還元剤を含有させて、腐食状態を調整した。
・熱処理条件
８５０℃×４時間、加熱炉使用
ここでは、各試料を腐食剤の粉末によって覆った状態で加熱炉に入れて、所定時間保持した。
・腐食の評価
上述の所定の保持時間（４時間）の経過後、各試料を水洗してからクロスセクションポリッシャ（ＣＰ）断面をとって、断面積の減少度合いを調べた。ここでは、以下の断面積の減少量（％）を求め、３段階評価とした。減少量（％）と評価結果とを表２に示す。
断面積の減少量（％）＝｛（耐食性試験前の断面積−耐食性試験後の断面積）／耐食性試験前の断面積）｝×１００
減少量が１０％以下＝耐食性に非常優れる：Ａ
減少量が１０％超２０％以下＝耐食性に優れる：Ｂ
減少量が２０％超＝耐食性に劣る：Ｃ
【００７１】
表２に示す値は、各試料の電極材料とした丸線の軟材と平角線の軟材との測定結果のうち、比抵抗、酸化膜の厚さ（合計厚さ）、平均結晶粒径は値が大きい軟材の結果を、耐食性は減少量が大きい軟材の値と評価結果とを示す。また、耐食性、耐火花消耗性、耐酸化性の評価を総合的に評価した結果も表２に示す。総合評価は、上記三つの評価が全てＡであるものをＡ，上記三つの評価のうち少なくとも一つがＢであるものをＢ、上記三つの評価のうち少なくとも一つがＣであるものをＣと評価する。
【００７２】
【表２】
0006719976.tif 000003
【００７３】
表２に示すように、希土類元素，Ｍｎ，Ｓｉ，適宜Ａｌ，Ｃｒ，Ｔｉを特定の範囲で含有する特定の組成から構成された試料Ｎｏ．１−１〜１−７は、Ｓ（硫黄）といった腐食元素が存在し得る使用環境に曝された場合に腐食され難く、耐食性に優れることが分かる。具体的には、試料Ｎｏ．１−１〜１−７は、耐食性の評価がＡ、Ｂであり、上述の減少量が少ない。特に、試料Ｎｏ．１−１〜１−７や試料Ｎｏ．１−１０３，１−１０４をみれば、Ｍｎ量が２質量％程度以上となると上記減少量が少ない傾向にあり、耐食性により優れることが分かる。Ｍｎ量が少ない試料Ｍｏ．１−１０１，１−１０２は上記減少量が多く、耐食性に劣ることも分かる。この結果から、Ｍｎ量を特定の範囲とすることで、Ｓ（硫黄）といった腐食元素が存在し得ると共にアルコール燃料を用いる自動車のエンジンといった使用環境での耐食性に優れるといえる。
【００７４】
また、試料Ｎｏ．１−１〜１−７は、１１００℃といった高温環境に曝された場合に適切な厚さの酸化膜を有しており、耐酸化性に優れることが分かる。具体的には、試料Ｎｏ．１−１〜１−７は、酸化膜の合計厚さが４００μｍ以下であり、かつ剥離などすることなく健全に維持されている。
【００７５】
試料Ｎｏ．１−１〜１−７が耐酸化性に優れる理由として、ＳｉをＭｎ量との比で特定の範囲で含有することが考えられる。このことは、試料Ｎｏ．１−１〜１−７と、試料Ｎｏ．１−１０３，１−１０４とを比較参照することから裏付けられる。Ｓｉ／Ｍｎが０．５以上１．１未満である試料Ｎｏ．１−１〜１−７は健全な酸化膜を有している。Ｓｉ／Ｍｎが０．５未満である試料Ｎｏ．１−１０４、１．１以上である試料Ｎｏ．１−１０３はいずれも、酸化膜が剥離して耐酸化性に劣る。試料Ｎｏ．１−１０４は、Ｍｎ量が多く耐食性に優れるものの、Ｓｉ量が少な過ぎて酸化膜を維持できず、試料Ｎｏ．１−１０３は、Ｓｉ量が多過ぎて酸化膜を維持できなかったと考えられる。なお、試料Ｎｏ．１−１０２は、Ｓｉ／Ｍｎが１．１以上であるものの、Ｍｎ量が非常に少ないことで酸化膜を維持できたと考えられるが、Ｍｎ量が少な過ぎて耐食性に劣る。
【００７６】
試料Ｎｏ．１−１〜１−７が耐食性、耐酸化性に優れる別の理由として、希土類元素が均一的に分散して存在できて結晶粒を微細にできたことが考えられる。このことは、希土類元素を含む試料Ｎｏ．１−１〜１−７の平均結晶粒径が希土類元素を含まない試料Ｎｏ．１−１０３，１−１０４に比較して小さいことからも裏付けられる。この試験では、試料Ｎｏ．１−１〜１−７の平均結晶粒径は３００μｍ以下、更に２６０μｍ以下である。
【００７７】
更に、試料Ｎｏ．１−１〜１−７は比抵抗が小さくいずれも２５μΩ・ｃｍ以下であり、耐火花消耗性に優れることが分かる。試料Ｎｏ．１−１０３は、Ｍｎ量が多く耐食性に優れるものの、上述のように耐酸化性に劣る上に、比抵抗が高く、耐火花消耗性に劣る。
【００７８】
上記試験結果から、希土類元素，Ｍｎ，Ｓｉ，適宜Ａｌ，Ｃｒ，Ｔｉを特定の範囲で含有する特定の組成から構成された電極材料は、アルコール燃料を用いるエンジンに備える点火プラグ用電極の素材に適することが確認された。また、この電極材料から作製された点火プラグ用電極やこの点火プラグ用電極を備える点火プラグは、アルコール燃料の使用環境での耐食性に優れると期待される。
【００７９】
本発明はこれらの例示に限定されるものではなく、特許請求の範囲によって示され、特許請求の範囲と均等の意味及び範囲内での全ての変更が含まれることが意図される。例えば、試験例１に示す電極材料や電極の組成、形状、大きさなどを適宜変更できる。接地電極と中心電極とで組成を異ならせることができる。
【産業上の利用可能性】
【００８０】
本発明の電極材料は、自動四輪車、自動二輪車といった自動車のエンジンなどの点火プラグに備える電極の素材に利用できる。本発明の点火プラグ用電極は、上記点火プラグの部品に利用できる。本発明の点火プラグは、上記エンジンなどの点火部品に利用できる。